(57)【要約】      （修正有）【課題】シングルパス印刷方式でも隠蔽性に優れ、かつ高い吐出安定性を備え、優れた密着性と高硬度を兼ね備えた硬化物が得られる液体吐出装置を提供する。【解決手段】重合性化合物、及び酸化チタンを含有する白色硬化型組成物と、白色硬化型組成物が循環する循環流路５２を有する個別液室６と、個別液室６と連通し液滴を吐出するノズル４と、を有する液体吐出ヘッドを、備え、酸化チタンの含有量が２０質量％以上５０質量％以下であり、酸化チタンの体積平均粒子径が３００ｎｍ以上６００ｎｍ以下である。【選択図】図５
2019155858.tif 000002
【特許請求の範囲】
【請求項１】
重合性化合物、及び酸化チタンを含有する白色硬化型組成物と、
前記白色硬化型組成物が循環する循環流路を有する個別液室と、
前記個別液室と連通し液滴を吐出するノズルと、
を有する液体吐出ヘッドを、備え、
前記酸化チタンの含有量が２０質量％以上５０質量％以下であり、前記酸化チタンの体積平均粒子径が３００ｎｍ以上６００ｎｍ以下であることを特徴とする液体吐出装置。
【請求項２】
前記重合性化合物として、表面張力が２８ｍＮ／ｍ以下である重合性化合物を少なくとも１種含有し、かつ前記表面張力が２８ｍＮ／ｍ以下である重合性化合物の含有量が０．５質量％以上３０質量％である請求項１に記載の液体吐出装置。
【請求項３】
前記白色硬化型組成物が更に重合開始剤を含有し、前記重合開始剤がビスアシルフォスフィンオキサイド化合物及びモノアシルフォスフィンオキサイド化合物から選択される少なくとも１種を含む請求項１から２のいずれかに記載の液体吐出装置。
【請求項４】
前記白色硬化型組成物が、増感剤としてアントラセン構造を有する化合物を含む請求項３に記載の液体吐出装置。
【請求項５】
前記白色硬化型組成物が更に界面活性剤を含有し、前記界面活性剤がポリエーテルマクロマー変性アクリレートを含む請求項１から４のいずれかに記載の液体吐出装置。
【請求項６】
前記液体吐出ヘッドに白色硬化型組成物の圧力を検出する圧力センサと、
前記白色硬化型組成物を循環させる循環速度を制御する循環速度制御部と、を有し、
所望の圧力になるように循環速度を制御する請求項１から５のいずれかに記載の液体吐出装置。
【請求項７】
前記循環速度制御部は、前記圧力センサの検出値が前記所望の圧力より小さい場合は、循環速度を速くする請求項６に記載の液体吐出装置。
【請求項８】
重合性化合物、及び酸化チタンを含有する白色硬化型組成物を個別液室で循環させながら液体吐出ヘッドのノズルから吐出する吐出工程を含み、
前記酸化チタンの含有量が２０質量％以上５０質量％以下であり、前記酸化チタンの体積平均粒子径が３００ｎｍ以上６００ｎｍ以下であることを特徴とする液体吐出方法。
【請求項９】
前記白色硬化型組成物が活性エネルギー線の照射により重合する白色活性エネルギー線硬化型組成物であり、前記活性エネルギー線の照射源がＬＥＤ光源である請求項８に記載の液体吐出方法。
【請求項１０】
重合性化合物、及び酸化チタンを含有する白色硬化型組成物であって、
前記酸化チタンの含有量が２０質量％以上５０質量％以下であり、前記酸化チタンの体積平均粒子径が３００ｎｍ以上６００ｎｍ以下であることを特徴とする白色硬化型組成物。
【請求項１１】
前記重合性化合物として表面張力が２８ｍＮ／ｍ以下である重合性化合物を少なくとも１種含有し、かつ前記表面張力が２８ｍＮ／ｍ以下である重合性化合物の含有量が０．５質量％以上３０質量％である請求項１０に記載の白色硬化型組成物。
【請求項１２】
更に重合開始剤を含有し、前記重合開始剤がビスアシルフォスフィンオキサイド化合物及びモノアシルフォスフィンオキサイド化合物から選択される少なくとも１種を含む請求項１０から１１のいずれかに記載の白色硬化型組成物。
【請求項１３】
増感剤としてアントラセン構造を有する化合物を含有する請求項１２に記載の白色硬化型組成物。
【請求項１４】
更に界面活性剤を含有し、前記界面活性剤がポリエーテルマクロマー変性アクリレートを含む請求項１０から１３のいずれかに記載の白色硬化型組成物。
【請求項１５】
請求項１０から１４のいずれかに記載の白色硬化型組成物からなることを特徴とする白色硬化型インク。
【請求項１６】
請求項１５に記載の白色硬化型インクを容器中に収容してなることを特徴とする収容容器。
【発明の詳細な説明】
【技術分野】
【０００１】
本発明は、白色硬化型組成物、白色硬化型インク、収容容器、液体吐出装置、及び液体吐出方法に関する。
【背景技術】
【０００２】
近年、印刷市場に用いられるインクジェット印刷方式は、マルチパス印刷方式で得られない生産性を実現するため、高速印刷が可能なシングルパス印刷方式を用いることが望ましい。
シングルパス印刷方式では固定式のインクジェットヘッドを使用することが多く、ヘッドのクリーニング頻度が数時間に１回程度となるため、インク偏向が発生せず、不吐出が発生しないインクの設計が必要となる。特に白色顔料を使用した白色インクに関しては顔料の比重が高いため、印刷装置を長期間停止させるとノズル内で顔料が沈降してしまい、インクの不吐出が発生してしまうという問題があり、その改善が望まれていた。
そこで、例えば、酸化チタンの顔料表面の処理と特定の分散剤を組み合わせることで酸化チタンの沈降を抑制することが提案されている（例えば、特許文献１及び２参照）。
【０００３】
また、サイン市場で用いられる活性エネルギー線硬化型のインクジェット記録用白インク組成物の場合、高隠蔽性が求められる。マルチパス印刷方式では顔料濃度が低くても重ね塗りが可能なため、高隠蔽性が得られるが、シングルパス印刷方式では隠蔽性が得られず、高白色顔料濃度が求められる。しかし、白色顔料濃度を高くすると、顔料の沈降が顕著になりインクの不吐出が発生しやすくなってしまう。
このため、例えば、白色顔料、高分子分散剤、光硬化性化合物、及び光開始剤を含有し、前記高分子分散剤がスルホン酸基を有する白色のインクジェット用インク組成物が提案されている（例えば、特許文献３参照）。
【発明の概要】
【発明が解決しようとする課題】
【０００４】
本発明は、シングルパス印刷方式でも隠蔽性に優れ、かつ高い吐出安定性を備え、優れた密着性と高硬度を兼ね備えた硬化物が得られる液体吐出装置を提供することを目的とする。
【課題を解決するための手段】
【０００５】
前記課題を解決するため手段としての本発明の液体吐出装置は、重合性化合物、及び酸化チタンを含有する白色硬化型組成物と、前記白色硬化型組成物が循環する循環流路を有する個別液室と、前記個別液室と連通し液滴を吐出するノズルと、を有する液体吐出ヘッドを、備え、前記酸化チタンの含有量が２０質量％以上５０質量％以下であり、前記酸化チタンの体積平均粒子径が３００ｎｍ以上６００ｎｍ以下である。
【発明の効果】
【０００６】
本発明によると、シングルパス印刷方式でも隠蔽性に優れ、かつ高い吐出安定性を備え、優れた密着性と高硬度を兼ね備えた硬化物が得られる液体吐出装置を提供することができる。
【図面の簡単な説明】
【０００７】
【図１】図１は、本発明における像形成装置の一例を示す概略図である。
【図２】図２は、本発明における別の像形成装置の一例を示す概略図である。
【図３】図３は、本発明における更に別の像形成装置の一例を示す概略図である。
【図４】図４は、本発明の液体吐出装置におけるインク吐出ヘッドの一例を示す外観斜視説明図である。
【図５】図５は、本発明の液体吐出装置におけるインク吐出ヘッドのノズル配列方向と直交する方向の断面説明図である。
【図６】図６は、本発明の液体吐出装置におけるインク吐出ヘッドのノズル配列方向と平行な方向の一部断面説明図である。
【図７】図７は、本発明の液体吐出装置におけるインク吐出ヘッドのノズル板の平面説明図である。
【図８Ａ】図８Ａは、本発明の液体吐出装置におけるインク吐出ヘッドの流路部材を構成する各部材の平面説明図である。
【図８Ｂ】図８Ｂは、本発明の液体吐出装置におけるインク吐出ヘッドの流路部材を構成する各部材の平面説明図である。
【図８Ｃ】図８Ｃは、本発明の液体吐出装置におけるインク吐出ヘッドの流路部材を構成する各部材の平面説明図である。
【図８Ｄ】図８Ｄは、本発明の液体吐出装置におけるインク吐出ヘッドの流路部材を構成する各部材の平面説明図である。
【図８Ｅ】図８Ｅは、本発明の液体吐出装置におけるインク吐出ヘッドの流路部材を構成する各部材の平面説明図である。
【図８Ｆ】図８Ｆは、本発明の液体吐出装置におけるインク吐出ヘッドの流路部材を構成する各部材の平面説明図である。
【図９Ａ】図９Ａは、本発明の液体吐出装置におけるインク吐出ヘッドの共通液室部材を構成する各部材の平面説明図である。
【図９Ｂ】図９Ｂは、本発明の液体吐出装置におけるインク吐出ヘッドの共通液室部材を構成する各部材の平面説明図である。
【図１０】図１０は、本発明の液体循環システムの一例を示すブロック図である。
【図１１】図１１は、図５のＡ−Ａ’断面図である。
【図１２】図１２は、図５のＢ−Ｂ’断面図である。
【図１３】図１３は、本発明の液体吐出装置の一例を示す要部平面説明図である。
【図１４】図１４は、本発明の液体吐出装置の要部側面説明図である。
【図１５】図１５は、本発明の液体吐出装置におけるインク吐出ユニットの他の例の要部平面説明図である。
【発明を実施するための形態】
【０００８】
（液体吐出装置及び液体吐出方法）
本発明の液体吐出装置は、重合性化合物、及び酸化チタンを含有する白色硬化型組成物と、白色硬化型組成物が循環する循環流路を有する個別液室と、個別液室と連通し液滴を吐出するノズルと、を有する液体吐出ヘッドを、備え、酸化チタンの含有量が２０質量％以上５０質量％以下であり、酸化チタンの体積平均粒子径が３００ｎｍ以上６００ｎｍ以下であり、更に必要に応じてその他の部材を備えている。
【０００９】
本発明の液体吐出方法は、重合性化合物、及び酸化チタンを含有する白色硬化型組成物を個別液室で循環させながら液体吐出ヘッドのノズルから吐出する吐出工程を含み、酸化チタンの含有量が２０質量％以上５０質量％以下であり、酸化チタンの体積平均粒子径が３００ｎｍ以上６００ｎｍ以下であり、更に必要に応じてその他の工程を含む。
【００１０】
本発明の液体吐出装置及び液体吐出方法は、特許文献１及び２の従来技術では、酸化チタンの沈降を抑制することで吐出安定性の向上は見込まれるが、これらの方法であってもシングルパス印刷方式で使用できるほど長時間の吐出安定性を発揮することはできないという知見に基づくものである。
また、本発明の液体吐出装置及び液体吐出方法は、特許文献３の従来技術では、分散剤を含んでいたとしても、長期間保存した際に粘性を有する沈降成分が生じる。そして、一旦生じた沈降成分は、インク組成物を撹拌しても、十分に再分散することが困難となる。このように、従来の白色顔料を含むインク組成物は、長期間保存して生じた沈降成分が再分散して分散性が回復することが劣るという知見に基づくものである。
【００１１】
本発明者らは、上記課題に鑑みて鋭意検討を行った結果、重合性化合物、及び酸化チタンを含有する白色硬化型組成物と、白色硬化型組成物が循環する循環流路を有する個別液室と、個別液室と連通し液滴を吐出するノズルと、を有する液体吐出ヘッドを、備え、酸化チタンの含有量が２０質量％以上５０質量％以下であり、酸化チタンの体積平均粒子径が３００ｎｍ以上６００ｎｍ以下であることにより、シングルパス印刷方式でも隠蔽性に優れ、かつインク偏向が発生せず、高い印刷安定性を持つインクジェット印刷方法を提供できることを知見したものである。
【００１２】
＜白色硬化型組成物＞
本発明の白色硬化型組成物は、重合性化合物、及び酸化チタンを含有し、重合開始剤、界面活性剤を含有し、更に必要に応じてその他の成分を含有する。
【００１３】
＜重合性化合物＞
重合性化合物は、加熱、活性エネルギー線（紫外線、電子線等）により重合反応を生起し、硬化する化合物である。
重合性化合物として、表面張力が２８ｍＮ／ｍ以下である重合性化合物を少なくとも１種含有し、かつ前記表面張力が２８ｍＮ／ｍ以下である重合性化合物の含有量が０．５質量％以上３０質量％であることが、塗膜の表面形状の向上、光沢、色域の点から好ましく、１０質量％以上２０質量％以下がより好ましい。
このような表面張力が２８ｍＮ／ｍ以下である重合性化合物としては、例えば、イソオクチルアクリレート、３，３，５−トリメチルシクロヘキサノールアクリレート、オクチルアクリレート、デシルアクリレート、トリデシルアクリレート、４−ｔｅｒｔ−ブチルシクロヘキサノールアクリレート、ラウリルアクリレートなどが挙げられる。
表面張力は、例えば、ＤＹ−５００（協和界面科学株式会社製）によるプレート法により２５℃で測定した値である。
重合性化合物としては、表面張力が２８ｍＮ／ｍ以下である重合性化合物以外にも、以下の単官能モノマー、多官能化合物を含有することができる。
【００１４】
＜＜単官能モノマー＞＞
単官能モノマーとしては、特に制限はなく、目的に応じて適宜選択することができる。例えば、ヒドロキシエチル（メタ）アクリルアミド、（メタ）アクリロイルモルホリン、ジメチルアミノプロピルアクリルアミド、イソボルニル（メタ）アクリレート、アダマンチル（メタ）アクリレート、２−メチル−２−アダマンチル（メタ）アクリレート、ジシクロペンテニル（メタ）アクリレート、ジシクロペンタニル（メタ）アクリレート、ジシクロペンテニルオキシエチル（メタ）アクリレート、３，３，５−トリメチルシクロヘキサン（メタ）アクリレート、ｔ−ブチルメタクリレート、テトラヒドロフルフリル（メタ）アクリレート、シクロヘキシル（メタ）アクリレート、ベンジル（メタ）アクリレート、２−ヒドロキシエチル（メタ）アクリレート、２−ヒドロキシプロピル（メタ）アクリレート、２−ヒドロキシブチル（メタ）アクリレート、イソブチル（メタ）アクリレート、ｔ−ブチル（メタ）アクリレート、フェノキシエチル（メタ）アクリレート、（２−メチル−２−エチル−１，３−ジオキソラン−４−イル）メチル（メタ）アクリレート、環状トリメチロールプロパンホルマール（メタ）アクリレートなどが挙げられる。これらは、１種単独で使用してもよいし、２種以上を併用してもよい。
【００１５】
＜＜多官能化合物＞＞
多官能化合物とは、２つ以上の官能基を有する重合性化合物であれば特に制限はなく、目的に応じて適宜選択することができ、例えば、多官能モノマー、多官能オリゴマーなどが挙げられる。官能基数としては、２〜６官能が好ましく、２官能化合物が延伸性を阻害しにくいという点からより好ましい。
【００１６】
多官能モノマーとしては、例えば、ネオペンチルグリコールジ（メタ）アクリレート、（ポリ）エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリプロピレングリコールジ（メタ）アクリレート、（ポリ）テトラメチレングリコールジ（メタ）アクリレート、ビスフェノールＡのプロピレンオキサイド（ＰＯ）付加物ジ（メタ）アクリレート、エトキシ化ネオペンチルグリコールジ（メタ）アクリレート、プロポキシ化ネオペンチルグリコールジ（メタ）アクリレート、ビスフェノールＡのエチレンオキサイド（ＥＯ）付加物ジ（メタ）アクリレート、ＥＯ変性ペンタエリスリトールトリ（メタ）アクリレート、ＰＯ変性ペンタエリスリトールトリ（メタ）アクリレート、ＥＯ変性ペンタエリスリトールテトラ（メタ）アクリレート、ＰＯ変性ペンタエリスリトールテトラ（メタ）アクリレート、ＥＯ変性ジペンタエリスリトールテトラ（メタ）アクリレート、ＰＯ変性ジペンタエリスリトールテトラ（メタ）アクリレート、ＥＯ変性トリメチロールプロパントリ（メタ）アクリレート、ＰＯ変性トリメチロールプロパントリ（メタ）アクリレート、ＥＯ変性テトラメチロールメタンテトラ（メタ）アクリレート、ＰＯ変性テトラメチロールメタンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、トリメチロールプロパントリ（メタ）アクリレート、テトラメチロールメタンテトラ（メタ）アクリレート、トリメチロールエタントリ（メタ）アクリレート、トリメチロールプロパントリ（メタ）アクリレート、ビス（４−（メタ）アクリロキシポリエトキシフェニル）プロパン、ジアリルフタレート、トリアリルトリメリテート、１，６−ヘキサンジオールジ（メタ）アクリレート、１，９−ノナンジオールジ（メタ）アクリレート、１，３−ブチレングリコールジ（メタ）アクリレート、１，１０−デカンジオールジ（メタ）アクリレート、ヒドロキシピバリン酸ネオペンチルグリコールジ（メタ）アクリレート、テトラメチロールメタントリ（メタ）アクリレート、ジメチロールトリシクロデカンジ（メタ）アクリレート、変性グリセリントリ（メタ）アクリレート、ビスフェノールＡジグリシジルエーテル（メタ）アクリル酸付加物、変性ビスフェノールＡジ（メタ）アクリレート、カプロラクトン変性ジペンタエリスリトールヘキサ（メタ）アクリレート、ジペンタエリスリトールヘキサ（メタ）アクリレートなどが挙げられる。これらは、１種単独で使用してもよいし、２種以上を併用してもよい。
【００１７】
多官能オリゴマーとしては、例えば、ペンタエリスリトールトリ（メタ）アクリレートトリレンジイソシアネートウレタンプレポリマー、ペンタエリスリトールトリ（メタ）アクリレートヘキサメチレンジイソシアネートウレタンプレポリマー、ジトリメチロールプロパンテトラ（メタ）アクリレート、ペンタエリスリトールトリ（メタ）アクリレートヘキサメチレンジイソシアネートウレタンプレポリマー、ウレタン（メタ）アクリレートオリゴマー、エポキシアクリレートオリゴマー、ポリエステル（メタ）アクリレートオリゴマー、ポリエーテル（メタ）アクリレートオリゴマー、シリコーン（メタ）アクリレートオリゴマーなどが挙げられる。これらは、１種単独で使用してもよいし、２種以上を併用してもよい。
【００１８】
多官能オリゴマーとしては、ウレタンアクリレートオリゴマーが好ましい。前記ウレタンアクリレートオリゴマーとしては、市販品を用いることができる。前記市販品としては、例えば、日本化学合成株式会社製のＵＶ−２０００Ｂ、ＵＶ−２７５０Ｂ、ＵＶ−３０００Ｂ、ＵＶ−３０１０Ｂ、ＵＶ−３２００Ｂ、ＵＶ−３３００Ｂ、ＵＶ−３７００Ｂ、ＵＶ−６６４０Ｂ、ＵＶ−８６３０Ｂ、ＵＶ−７０００Ｂ、ＵＶ−７６１０Ｂ、ＵＶ−１７００Ｂ、ＵＶ−７６３０Ｂ，ＵＶ−６３００Ｂ、ＵＶ−６６４０Ｂ、ＵＶ−７５５０Ｂ、ＵＶ−７６００Ｂ、ＵＶ−７６０５Ｂ、ＵＶ−７６１０Ｂ、ＵＶ−７６３０Ｂ、ＵＶ−７６４０Ｂ、ＵＶ−７６５０Ｂ、ＵＴ−５４４９、ＵＴ−５４５４；巴工業株式会社製のＣＮ９２９、ＣＮ９６１Ｅ７５、ＣＮ９６１Ｈ８１、ＣＮ９６２、ＣＮ９６３、ＣＮ９６３Ａ８０、ＣＮ９６３Ｂ８０、ＣＮ９６３Ｅ７５、ＣＮ９６３Ｅ８０、ＣＮ９６３Ｊ８５、ＣＮ９６５、ＣＮ９６５Ａ８０、ＣＮ９６６Ａ８０、ＣＮ９６６Ｈ９０、ＣＮ９６６Ｊ７５、ＣＮ９６８、ＣＮ９８１、ＣＮ９８１Ａ７５、ＣＮ９８１Ｂ８８、ＣＮ９８２、ＣＮ９８２Ａ７５、ＣＮ９８２Ｂ８８、ＣＮ９８２Ｅ７５、ＣＮ９８３、ＣＮ９８５Ｂ８８、ＣＮ９００１、ＣＮ９００２、ＣＮ９７８８、ＣＮ９７０Ａ６０、ＣＮ９７０Ｅ６０、ＣＮ９７１、ＣＮ９７１Ａ８０、ＣＮ９７２、ＣＮ９７３Ａ８０、ＣＮ９７３Ｈ８５、ＣＮ９７３Ｊ７５、ＣＮ９７５、ＣＮ９７７Ｃ７０、ＣＮ９７８、ＣＮ９７８２、ＣＮ９７８３、ＣＮ９９６、ＣＮ９８９３；ダイセル・サイテック社製のＥＢＥＣＲＹＬ２１０、ＥＢＥＣＲＹＬ２２０、ＥＢＥＣＲＹＬ２３０、ＥＢＥＣＲＹＬ２７０、ＫＲＭ８２００、ＥＢＥＣＲＹＬ５１２９、ＥＢＥＣＲＹＬ８２１０、ＥＢＥＣＲＹＬ８３０１、ＥＢＥＣＲＹＬ８８０４、ＥＢＥＣＲＹＬ８８０７、ＥＢＥＣＲＹＬ９２６０、ＫＲＭ７７３５、ＫＲＭ８２９６、ＫＲＭ８４５２、ＥＢＥＣＲＹＬ４８５８、ＥＢＥＣＲＹＬ８４０２、ＥＢＥＣＲＹＬ９２７０、ＥＢＥＣＲＹＬ８３１１、ＥＢＥＣＲＹＬ８７０１などが挙げられる。
【００１９】
多官能化合物の含有量は、多官能化合物の官能基数や分子量にもよるが、白色硬化型組成物全量に対して、０．０１質量％以上６０質量％以下が好ましく、０．０１質量％以上５０質量％以下がより好ましい。この含有量範囲において、延伸性と十分な硬度を兼ね備えた硬化物を得ることができる。
【００２０】
＜酸化チタン＞
酸化チタンの体積平均粒子径は、３００ｎｍ以上６００ｎｍ以下であり、３００ｎｍ以上４００ｎｍ以下が好ましい。酸化チタンの体積平均粒子径が３００ｎｍ以上６００ｎｍ以下の範囲において、シングルパス印刷方式でも優れた隠蔽性を発揮することができる。
酸化チタンの体積平均粒子径としては、例えば、レーザー解析・散乱法（マイクロトラック法）、動的光散乱法(ナノトラック法)などを用いて測定することができる。
酸化チタンの含有量は、白色硬化型組成物全量に対して、２０質量％以上５０質量％以下であり、２０質量％以上３０質量％以下が好ましい。酸化チタンの含有量が２質量％以上５０質量％以下の範囲において、シングルパス印刷方式でも優れた隠蔽性を発揮することができる。
【００２１】
＜界面活性剤＞
白色硬化型組成物は界面活性剤を含有することが好ましい。界面活性剤としては、ポリエーテルマクロマー変性アクリレートが、硬化塗膜の表面エネルギーを増大させ、二次層の濡れ性を向上させる点から好ましい。
ポリエーテルマクロマー変性アクリレートとしては、市販品を用いることができ、市販品としては、例えば、ＢＹＫ３５６０（ＢＹＫ社製）などが挙げられる。
【００２２】
ポリエーテルマクロマー変性アクリレート以外の界面活性剤としては、特に制限はなく、目的に応じて適宜選択することができ、例えば、変性シリコーンを主成分とした共栄社化学株式会社製のポリフローＡＴＦ−２、グラノール１００、グラノール１１５、グラノール４００、グラノール４１０、グラノール４３５、グラノール４４０、グラノール４５０、グラノールＢ−１４８４、ポリフローＫＬ−２５０、ポリフローＫＬ−２６０、ポリフローＫＬ−２７０、ポリフローＫＬ−２８０、ビックケミー・ジャパン社製のＢＹＫ−３００、ＢＹＫ−３０２、ＢＹＫ−３０６、ＢＹＫ−３０７、ＢＹＫ−３１０、ＢＹＫ−３１５、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４１、ＢＹＫ−３４４、ＢＹＫ−３４５、ＢＹＫ−３４６、ＢＹＫ−３４７、ＢＹＫ−３４８、ＢＹＫ−３７０、ＢＹＫ−３７５、ＢＹＫ−３７７、ＢＹＫ−３７８、ＢＹＫ−３５００、ＢＹＫ−３５１０、ＢＹＫ−３５７０などが挙げられる。
界面活性剤の含有量としては、白色硬化型組成物の全量に対して、１質量％以下が好ましい。
【００２３】
＜硬化手段＞
白色硬化型組成物を硬化させる手段としては、加熱硬化又は活性エネルギー線による硬化が挙げられ、これらの中でも、活性エネルギー線による硬化が好ましい。
白色硬化型組成物を硬化させるために用いる活性エネルギー線としては、紫外線の他、電子線、α線、β線、γ線、Ｘ線等の、組成物中の重合性成分の重合反応を進める上で必要なエネルギーを付与できるものであればよく、特に限定されない。特に高エネルギーな光源を使用する場合には、重合開始剤を使用しなくても重合反応を進めることができる。また、紫外線照射の場合、環境保護の観点から水銀フリー化が強く望まれており、ＧａＮ系半導体紫外発光デバイスへの置き換えは産業的、環境的にも非常に有用である。更に、紫外線発光ダイオード（ＵＶ−ＬＥＤ）及び紫外線レーザダイオード（ＵＶ−ＬＤ）は小型、高寿命、高効率、低コストであり、紫外線光源として好ましい。
【００２４】
＜重合開始剤＞
白色硬化型組成物は、重合開始剤を含有していてもよい。重合開始剤としては、活性エネルギー線のエネルギーによって、ラジカルやカチオンなどの活性種を生成し、重合性化合物（モノマーやオリゴマー）の重合を開始させることが可能なものであればよい。このような重合開始剤としては、公知のラジカル重合開始剤やカチオン重合開始剤、塩基発生剤等を、１種単独もしくは２種以上を組み合わせて用いることができ、中でもラジカル重合開始剤を使用することが好ましい。また、重合開始剤は、十分な硬化速度を得るために、組成物の総質量（１００質量％）に対し、５〜２０質量％含まれることが好ましい。
ラジカル重合開始剤としては、例えば、芳香族ケトン類、モノアシルフォスフィンオキサイド化合物、ビスアシルフォスフィンオキサイド化合物、芳香族オニウム塩化合物、有機過酸化物、チオ化合物（チオキサントン化合物、チオフェニル基含有化合物など）、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物などが挙げられる。
これらの中でも、硬化性の点から、モノアシルフォスフィンオキサイド化合物、ビスアシルフォスフィンオキサイド化合物が好ましい。
【００２５】
また、上記重合開始剤に加え、重合促進剤（増感剤）を併用することもできる。重合促進剤としては、特に限定されないが、例えば、アントラセン構造を有する化合物、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸−２−エチルヘキシル、Ｎ，Ｎ−ジメチルベンジルアミン及び４，４’−ビス（ジエチルアミノ）ベンゾフェノンなどのアミン化合物が挙げられ、その含有量は、使用する重合開始剤やその量に応じて適宜設定すればよい。
これらの中でも、アントラセン構造を有する化合物が着色せずに硬化性を上げることができる点から好ましい。
アントラセン構造を有する化合物としては、例えば、ＵＶＳ−５８１（川崎化成工業株式会社製）などが挙げられる。
【００２６】
＜色材＞
硬化型組成物は、色材を含有していてもよい。色材としては、本発明における組成物の目的や要求特性に応じて、ブラック、マゼンタ、シアン、イエロー、グリーン、オレンジ、金や銀等の光沢色、などを付与する種々の顔料や染料を用いることができる。色材の含有量は、所望の色濃度や組成物中における分散性等を考慮して適宜決定すればよく、特に限定されないが、組成物の総質量（１００質量％）に対して、０．１〜２０質量％であることが好ましい。なお、本発明の硬化型組成物は、色材を含まず無色透明であってもよく、その場合には、例えば、画像を保護するためのオーバーコート層として好適である。
顔料としては、無機顔料又は有機顔料を使用することができ、１種単独で用いてもよく、２種以上を併用してもよい。
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタンを使用することができる。
有機顔料としては、例えば、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
また、顔料の分散性をより良好なものとするため、分散剤を更に含んでもよい。分散剤としては、特に限定されないが、例えば、高分子分散剤などの顔料分散物を調製するのに慣用されている分散剤が挙げられる。
染料としては、例えば、酸性染料、直接染料、反応性染料、及び塩基性染料が使用可能であり、１種単独で用いてもよく、２種以上を併用してもよい。
【００２７】
＜有機溶媒＞
硬化型組成物は、有機溶媒を含んでもよいが、可能であれば含まない方が好ましい。有機溶媒、特に揮発性の有機溶媒を含まない（ＶＯＣ（Ｖｏｌａｔｉｌｅ  Ｏｒｇａｎｉｃ  Ｃｏｍｐｏｕｎｄｓ）フリー）組成物であれば、当該組成物を扱う場所の安全性がより高まり、環境汚染防止を図ることも可能となる。なお、「有機溶媒」とは、例えば、エーテル、ケトン、キシレン、酢酸エチル、シクロヘキサノン、トルエンなどの一般的な非反応性の有機溶媒を意味するものであり、反応性モノマーとは区別すべきものである。また、有機溶媒を「含まない」とは、実質的に含まないことを意味し、０．１質量％未満であることが好ましい。
【００２８】
＜その他の成分＞
硬化型組成物は、必要に応じてその他の公知の成分を含んでもよい。その他成分としては、特に制限されないが、例えば、従来公知の、界面活性剤、重合禁止剤、レべリング剤、消泡剤、蛍光増白剤、浸透促進剤、湿潤剤（保湿剤）、定着剤、粘度安定化剤、防黴剤、防腐剤、酸化防止剤、紫外線吸収剤、キレート剤、ｐＨ調整剤、及び増粘剤などが挙げられる。
【００２９】
＜白色硬化型組成物の調製＞
本発明の白色硬化型組成物は、上述のように、重合性化合物及び酸化チタンを含むものである。
本発明の硬化型組成物は、上述した各種成分を用いて作製することができ、その調製手段や条件は特に限定されないが、例えば、重合性化合物、顔料、分散剤等をボールミル、キティーミル、ディスクミル、ピンミル、ダイノーミルなどの分散機に投入し、分散させて粒子あるいは顔料分散液を調製し、粒子あるいは顔料分散液に更に重合性化合物、開始剤、重合禁止剤、界面活性剤などを混合させることにより調製することができる。
【００３０】
＜粘度＞
本発明の白色硬化型組成物の粘度は、用途や適用手段に応じて適宜調整すればよく、特に限定されないが、例えば、当該組成物をノズルから吐出させるような吐出手段を適用する場合には、２０℃から６５℃の範囲における粘度、望ましくは２５℃における粘度が３〜４０ｍＰａ・ｓが好ましく、５〜３０ｍＰａ・ｓがより好ましく、６〜１５ｍＰａ・ｓが特に好ましい。また当該粘度範囲を、上記有機溶媒を含まずに満たしていることが特に好ましい。なお、上記粘度は、東機産業株式会社製コーンプレート型回転粘度計ＶＩＳＣＯＭＥＴＥＲ  ＴＶＥ−２２Ｌにより、コーンロータ（１°３４’×Ｒ２４）を使用し、回転数５０ｒｐｍ、恒温循環水の温度を２０℃〜６５℃の範囲で適宜設定して測定することができる。循環水の温度調整にはＶＩＳＣＯＭＡＴＥ  ＶＭ−１５０ＩＩＩを用いることができる。
【００３１】
＜用途＞
本発明の白色硬化型組成物の用途は、一般に硬化型材料が用いられている分野であれば特に制限はなく、目的に応じて適宜選択することができ、例えば、成形用樹脂、塗料、接着剤、絶縁材、離型剤、コーティング材、シーリング材、各種レジスト、各種光学材料などが挙げられる。
更に、本発明の白色硬化型組成物は、インクとして用いて２次元の文字や画像、各種基材への意匠塗膜を形成するだけでなく、３次元の立体像（立体造形物）を形成するための立体造形用材料としても用いることができる。この立体造形用材料は、例えば、粉体層の硬化と積層を繰り返して立体造形を行う粉体積層法において用いる粉体粒子同士のバインダーとして用いてもよく、また、図２や図３に示すような積層造形法（光造形法）において用いる立体構成材料（モデル材）や支持部材（サポート材）として用いてもよい。なお、図２は、本発明の硬化型組成物を所定領域に吐出し、活性エネルギー線を照射して硬化させたものを順次積層して立体造形を行う方法であり（詳細後述）、図３は、本発明の硬化型組成物３０５の貯留プール（収容部）３０１に活性エネルギー線３０４を照射して所定形状の硬化層３０６を可動ステージ３０３上に形成し、これを順次積層して立体造形を行う方法である。
【００３２】
本発明の白色硬化型組成物を用いて立体造形物を造形するための立体造形装置としては、公知のものを使用することができ、特に限定されないが、例えば、該組成物の収容手段、供給手段、吐出手段や活性エネルギー線照射手段等を備えるものが挙げられる。
また、本発明は、硬化型組成物を硬化させて得られた硬化物や当該硬化物が基材上に形成された構造体を加工してなる成形加工品も含む。前記成形加工品は、例えば、シート状、フィルム状に形成された硬化物や構造体に対して、加熱延伸や打ち抜き加工等の成形加工を施したものであり、例えば、自動車、ＯＡ機器、電気・電子機器、カメラ等のメーターや操作部のパネルなど、表面を加飾後に成形することが必要な用途に好適に使用される。
上記基材としては、特に限定されず、目的に応じて適宜選択することができ、例えば、紙、糸、繊維、布帛、皮革、金属、プラスチック、ガラス、木材、セラミックス、又はこれらの複合材料などが挙げられ、加工性の観点からはプラスチック基材が好ましい。
【００３３】
＜組成物収容容器＞
本発明の組成物収容容器は、白色硬化型組成物が収容された状態の容器を意味し、上記のような用途に供する際に好適である。例えば、本発明の硬化型組成物がインク用途である場合において、当該インクが収容された容器は、インクカートリッジやインクボトルとして使用することができ、これにより、インク搬送やインク交換等の作業において、インクに直接触れる必要がなくなり、手指や着衣の汚れを防ぐことができる。また、インクへのごみ等の異物の混入を防止することができる。また、容器それ自体の形状や大きさ、材質等は、用途や使い方に適したものとすればよく、特に限定されないが、その材質は光を透過しない遮光性材料であるか、又は容器が遮光性シート等で覆われていることが望ましい。
【００３４】
本発明の像の形成方法は、活性エネルギー線を用いてもよいし、加温なども挙げられる。
本発明の硬化型組成物を活性エネルギー線で硬化させるためには、活性エネルギー線を照射する照射工程を有し、本発明の像の形成装置は、活性エネルギー線を照射するための照射手段と、本発明の硬化型組成物を収容するための収容部と、を備え、該収容部には前記容器を収容してもよい。更に、硬化型組成物を吐出する吐出工程、吐出手段を有していてもよい。吐出させる方法は特に限定されないが、連続噴射型、オンデマンド型等が挙げられる。オンデマンド型としてはピエゾ方式、サーマル方式、静電方式等が挙げられる。
【００３５】
図１は、インクジェット吐出手段を備えた像形成装置の一例である。イエロー、マゼンタ、シアン、ブラックの各色硬化型インクのインクカートリッジと吐出ヘッドを備える各色印刷ユニット３２３ａ、３２３ｂ、３２３ｃ、３２３ｄにより、供給ロール３２１から供給された記録媒体３２２にインクが吐出される。その後、インクを硬化させるための光源３２４ａ、３２４ｂ、３２４ｃ、３２４ｄから、活性エネルギー線を照射して硬化させ、カラー画像を形成する。その後、記録媒体３２２は、加工ユニット３２５、印刷物巻取りロール３２６へと搬送される。各印刷ユニット３２３ａ、３２３ｂ、３２３ｃ、３２３ｄには、インク吐出部でインクが液状化するように、加温機構を設けてもよい。また必要に応じて、接触又は非接触により記録媒体を室温程度まで冷却する機構を設けてもよい。また、インクジェット記録方式としては、吐出ヘッド幅に応じて間欠的に移動する記録媒体に対し、ヘッドを移動させて記録媒体上にインクを吐出するシリアル方式や、連続的に記録媒体を移動させ、一定の位置に保持されたヘッドから記録媒体上にインクを吐出するライン方式のいずれであっても適用することができる。
記録媒体３２２は、特に限定されないが、紙、フィルム、セラミックスやガラス、金属、これらの複合材料等が挙げられ、シート状であってもよい。また片面印刷のみを可能とする構成であっても、両面印刷も可能とする構成であってもよい。一般的な記録媒体として用いられるものに限られず、ダンボール、壁紙や床材等の建材、コンクリート、Ｔシャツなど衣料用等の布、テキスタイル、皮革等を適宜使用することができる。
更に、光源３２４ａ、３２４ｂ、３２４ｃからの活性エネルギー線照射を微弱にするか又は省略し、複数色を印刷した後に、光源３２４ｄから活性エネルギー線を照射してもよい。これにより、省エネ、低コスト化を図ることができる。
本発明のインクにより記録される記録物としては、通常の紙や樹脂フィルムなどの平滑面に印刷されたものだけでなく、凹凸を有する被印刷面に印刷されたものや、金属やセラミックなどの種々の材料からなる被印刷面に印刷されたものも含む。また、２次元の画像を積層することで、一部に立体感のある画像（２次元と３次元からなる像）や立体物を形成することもできる。
【００３６】
図２は、本発明に係る別の像形成装置（３次元立体像の形成装置）の一例を示す概略図である。図２の像形成装置３３９は、インクジェットヘッドを配列したヘッドユニット（ＡＢ方向に可動）を用いて、造形物用吐出ヘッドユニット３３０から第一の硬化型組成物を、支持体用吐出ヘッドユニット３３１、３３２から第一の硬化型組成物とは組成が異なる第二の硬化型組成物を吐出し、隣接した紫外線照射手段３３３、３３４でこれら各組成物を硬化しながら積層するものである。より具体的には、例えば、造形物支持基板３３７上に、第二の硬化型組成物を支持体用吐出ヘッドユニット３３１、３３２から吐出し、活性エネルギー線を照射して固化させて溜部を有する第一の支持体層を形成した後、当該溜部に第一の硬化型組成物を造形物用吐出ヘッドユニット３３０から吐出し、活性エネルギー線を照射して固化させて第一の造形物層を形成する工程を、積層回数に合わせて、上下方向に可動なステージ３３８を下げながら複数回繰り返すことで、支持体層と造形物層を積層して立体造形物３３５を製作する。その後、必要に応じて支持体積層部３３６は除去される。なお、図２では、造形物用吐出ヘッドユニット３３０は１つしか設けていないが、２つ以上設けることもできる。
【００３７】
＜液体吐出装置＞
本発明者が鋭意検討した結果、前述の白色硬化型組成物を含む硬化型インクを、後述の循環機構を持つ液体吐出ヘッドを備えた液体吐出装置を用いて吐出させることによって、優れた密着性と高硬度を兼ね備えた硬化物が得られることを知見した。
【００３８】
本発明の液体吐出装置は、上記白色硬化型組成物と、硬化型組成物が循環する循環流路を有する個別液室と、個別液室と連通し液滴を吐出するノズルと、を有する液体吐出ヘッドを、備え、更に必要に応じてその他の部材を備えている。
液体吐出ヘッドは、硬化型組成物の圧力を検出する圧力センサと、硬化型組成物を循環させる循環速度を制御する循環速度制御部と、を備えており、
所望の圧力になるように循環速度を制御することが好ましい。これにより、液体吐出装置は、酸化チタン粒子の沈降を抑制することができ、均一な分散を維持することができる。
循環速度制御部は、圧力センサの検出値が所望の圧力より小さい場合は、循環速度を速くすることが、酸化チタン粒子の沈降を抑制する点から好ましい。
【００３９】
液体吐出ヘッドが液滴を吐出するピエゾ素子を有し、前記圧力センサと前記ピエゾ素子が一体的に形成されていることがから好ましい。
前記ピエゾ素子が吐出しないレベルで前記白色硬化型組成物の吐出方向に負荷をかけて検出することが好ましい。
前記液体吐出ヘッドが吐出しない場合も前記圧力センサの検出値により循環速度を制御することが好ましい。
【００４０】
以下、本発明の実施形態に係る液体吐出ヘッドの一例について図４〜１２を参照して説明する。図４は本発明の実施形態に係る液体吐出ヘッドの外観斜視説明図、図５は本発明の実施形態に係る液体吐出ヘッドのノズル配列方向と直交する方向の断面説明図、図６は本発明の実施形態に係る液体吐出ヘッドのノズル配列方向と平行な方向の断面説明図、図７は本発明の実施形態に係る液体吐出ヘッドのノズル板の平面説明図、図８は本発明の実施形態に係る液体吐出ヘッドの流路部材を構成する各部材の平面説明図、図９Ａ及び図９Ｂは本発明の実施形態に係る液体吐出ヘッドの共通液室部材を構成する各部材の平面説明図である。図１０は本発明の液体循環システムの一例を示すブロック図である。図１１は図５のＡ−Ａ’断面図、図１２は図５のＢ−Ｂ’断面図である。
【００４１】
この液体吐出ヘッドは、ノズル板１と、流路板２と、壁面部材としての振動板部材３とを積層接合している。そして、振動板部材３を変位させる圧電アクチュエータ１１と、共通液室部材２０と、カバー２９を備えている。
ノズル板１は、液体を吐出する複数のノズル４を有している。
流路板２は、ノズル４に通じる個別液室６、個別液室６に通じる流体抵抗部７、流体抵抗部７に通じる液導入部８を形成している。また、流路板２は、ノズル板１側から複数枚の板状部材４１〜４５を積層接合して形成され、これらの板状部材４１〜４５と振動板部材３を積層接合して流路部材４０が構成されている。
振動板部材３は、液導入部８と共通液室部材２０で形成される共通液室１０とを通じる開口としてのフィルタ部９を有している。
振動板部材３は、流路板２の個別液室６の壁面を形成する壁面部材である。この振動板部材３は２層構造（限定されない）とし、流路板２側から薄肉部を形成する第１層と、厚肉部を形成する第２層で形成され、第１層で個別液室６に対応する部分に変形可能な振動領域３０を形成している。
【００４２】
ここで、ノズル板１には、図７にも示すように、複数のノズル４が千鳥状に配置されている。
流路板２を構成する板状部材４１には、図８Ａに示すように、個別液室６を構成する貫通溝部（溝形状の貫通穴の意味）６ａと、流体抵抗部５１、循環流路５２を構成する貫通溝部５１ａ、５２ａが形成されている。
同じく板状部材４２には、図８Ｂに示すように、個別液室６を構成する貫通溝部６ｂと、循環流路５２を構成する貫通溝部５２ｂが形成されている。
同じく板状部材４３には、図８Ｃに示すように、個別液室６を構成する貫通溝部６ｃと、循環流路５３を構成するノズル配列方向を長手方向とする貫通溝部５３ａが形成されている。
同じく板状部材４４には、図８Ｄに示すように、個別液室６を構成する貫通溝部６ｄと、流体抵抗部７なる貫通溝部７ａと、液導入部８を構成する貫通溝部８ａと、循環流路５３を構成するノズル配列方向を長手方向とする貫通溝部５３ｂが形成されている。
同じく板状部材４５には、図８Ｅに示すように、個別液室６を構成する貫通溝部６ｅと、液導入部８を構成するノズル配列方向を長手方向とする貫通溝部８ｂ（フィルタ下流側液室となる）と、循環流路５３を構成するノズル配列方向を長手方向とする貫通溝部５３ｃが形成されている。
振動板部材３には、図８Ｆに示すように、振動領域３０と、フィルタ部９と、循環流路５３を構成するノズル配列方向を長手方向とする貫通溝部５３ｄが形成されている。
このように、流路部材を複数の板状部材を積層接合して構成することで、簡単な構成で複雑な流路を形成することができる。
以上の構成により、流路板２及び振動板部材３からなる流路部材４０には、各個別液室６に通じる流路板２の面方向に沿う流体抵抗部５１、循環流路５２及び循環流路５２に通じる流路部材４０の厚み方向の循環流路５３が形成される。なお、循環流路５３は後述する循環共通液室５０に通じている。
【００４３】
一方、共通液室部材２０には、供給・循環機構４９４から液体が供給される共通液室１０と循環共通液室５０が形成されている。
共通液室部材２０を構成する第１共通液室部材２１には、図９Ａに示すように、圧電アクチュエータ用貫通穴２５ａと、下流側共通液室１０Ａとなる貫通溝部１０ａと、循環共通液室５０となる底の有る溝部５０ａが形成されている。
同じく第２共通液室部材２２には、図９Ｂに示すように、圧電アクチュエータ用貫通穴２５ｂと、上流側共通液室１０Ｂとなる溝部１０ｂが形成されている。
また、図４も参照して、第２共通液室部材２２には、共通液室１０のノズル配列方向の一端部と供給ポート７１を通じる供給口部となる貫通穴７１ａが形成されている。
同様に、第１共通液室部材２１及び第２共通液室部材２２には、循環共通液室５０のノズル配列方向の他端部（貫通穴７１ａと反対側の端部）と循環ポート８１を通じる貫通穴８１ａ、８１ｂが形成されている。
なお、図９Ａ及び図９Ｂにおいて、底の有る溝部については面塗りを施して示している（以下の図でも同じである）。
このように、共通液室部材２０は、第１共通液室部材２１及び第２共通液室部材２２によって構成され、第１共通液室部材２１を流路部材４０の振動板部材３側に接合し、第１共通液室部材２１に第２共通液室部材２２を積層して接合している。
【００４４】
ここで、第１共通液室部材２１は、液導入部８に通じる共通液室１０の一部である下流側共通液室１０Ａと、循環流路５３に通じる循環共通液室５０とを形成している。また、第２共通液室部材２２は、共通液室１０の残部である上流側共通液室１０Ｂを形成している。
このとき、共通液室１０の一部である下流側共通液室１０Ａと循環共通液室５０とはノズル配列方向と直交する方向に並べて配置されるとともに、循環共通液室５０は共通液室１０内に投影される位置に配置される。
これにより、循環共通液室５０の寸法が流路部材４０で形成される個別液室６、流体抵抗部７及び液導入部８を含む流路に必要な寸法による制約を受けることがなくなる。
そして、循環共通液室５０と共通液室１０の一部が並んで配置され、循環共通液室５０は共通液室１０内に投影される位置に配置されることで、ノズル配列方向と直交する方向のヘッドの幅を抑制することができ、ヘッドの大型化を抑制できる。共通液室部材２０は、ヘッドタンクや液体カートリッジから液体が供給される共通液室１０と循環共通液室５０を形成する。
一方、振動板部材３の個別液室６とは反対側に、振動板部材３の振動領域３０を変形させる駆動手段としての電気機械変換素子を含む圧電アクチュエータ１１を配置している。
この圧電アクチュエータ１１は、図６に示すように、ベース部材１３上に接合した圧電部材を有し、圧電部材にはハーフカットダイシングによって溝加工して１つの圧電部材に対して所要数の柱状の圧電素子１２Ａ、１２Ｂを所定の間隔で櫛歯状に形成している。
ここでは、圧電素子１２Ａは駆動波形を与えて駆動させる圧電素子とし、圧電素子１２Ｂは駆動波形を与えないで単なる支柱として使用しているが、すべての圧電素子１２Ａ、１２Ｂを駆動させる圧電素子として使用することもできる。
そして、圧電素子１２Ａを振動板部材３の振動領域３０に形成した島状の厚肉部である凸部３０ａに接合している。また、圧電素子１２Ｂを振動板部材３の厚肉部である凸部３０ｂに接合している。
この圧電部材は、圧電層と内部電極とを交互に積層したものであり、内部電極がそれぞれ端面に引き出されて外部電極が設けられ、外部電極にフレキシブル配線部材１５が接続されている。
【００４５】
このように構成した液体吐出ヘッドにおいては、例えば、圧電素子１２Ａに与える電圧を基準電位から下げることによって圧電素子１２Ａが収縮し、振動板部材３の振動領域３０が下降して個別液室６の容積が膨張することで、個別液室６内に液体が流入する。
その後、圧電素子１２Ａに印加する電圧を上げて圧電素子１２Ａを積層方向に伸長させ、振動板部材３の振動領域３０をノズル４に向かう方向に変形させて個別液室６の容積を収縮させることにより、個別液室６内の液体が加圧され、ノズル４から液体が吐出される。
そして、表面張力によって液体が共通液室１０から引き込まれ液体が充填される。最終的には、供給タンク及び循環タンクや水頭差で規定される負圧と、メニスカスの表面張力とのつり合いにより、メニスカス面が安定するため、次の吐出動作に移行可能となる。
なお、このヘッドの駆動方法については上記の例（引き−押し打ち）に限るものではなく、駆動波形の与えた方によって引き打ちや押し打ちなどを行なうこともできる。また、上述した実施形態では、個別液室６に圧力変動を与える圧力発生手段として積層型圧電素子を用いて説明したが、これに限定されず、薄膜状の圧電素子を用いることも可能である。更に、個別液室６内に発熱抵抗体を配し、発熱抵抗体の発熱によって気泡を生成して圧力変動を与えるものや、静電気力を用いて圧力変動を生じさせるものを使用することができる。
【００４６】
次に、本実施形態にかかる液体吐出ヘッドを用いた液体循環システムの一例を、図１０を用いて説明する。
図１０は、本実施形態に係る液体循環システムを示すブロック図である。
図１０に示すように、液体循環システムは、メインタンク、液体吐出ヘッド、供給タンク、循環タンク、コンプレッサ、真空ポンプ、送液ポンプ、レギュレータ（Ｒ）、供給側圧力センサ、循環側圧力センサなどで構成されており、更に全体のインク循環速度を調整する循環速度制御部からなる。供給側圧力センサは、供給タンクと液体吐出ヘッドとの間であって、液体吐出ヘッドの供給ポート７１（図４参照）に繋がった供給流路側に接続されている。循環側圧力センサは、液体吐出ヘッドと循環タンクとの間であって、液体吐出ヘッドの循環ポート８１（図４参照）に繋がった循環流路側に接続されている。
循環タンクの一方は第一送液ポンプを介して供給タンクと接続されており、循環タンクの他方は第二送液ポンプを介してメインタンクと接続されている。これにより、供給タンクから供給ポート７１を通って液体吐出ヘッド内に液体が流入し、循環ポートから排出されて循環タンクへ排出され、更に第一送液ポンプによって循環タンクから供給タンクへ液体が送られることによって液体が循環する。
また、供給タンクにはコンプレッサがつなげられていて、供給側圧力センサで所定の正圧が検知されるように制御される。一方、循環タンクには真空ポンプがつなげられていて、循環側圧力センサで所定の負圧が検知されるよう制御される。これにより、液体吐出ヘッド内を通って液体を循環させつつ、メニスカスの負圧を一定に保つことができる。
また、液体吐出ヘッドのノズルから液滴を吐出すると、供給タンク及び循環タンク内の液体量が減少していくため、適宜メインタンクから第二送液ポンプを用いて、メインタンクから循環タンクに液体を補充することが望ましい。メインタンクから循環タンクへの液体補充のタイミングは、循環タンク内のインクの液面高さが所定高さよりも下がったら液体補充を行うなど、循環タンク内に設けた液面センサなどの検知結果によって制御することができる。
【００４７】
次に、液体吐出ヘッド内における液体の循環について説明する。図４に示すように、共通液室部材２０の端部に、共通液室に連通する供給ポート７１と、循環共通液室５０に連通する循環ポート８１が形成されている。供給ポート７１及び循環ポート８１は夫々チューブを介して液体を貯蔵する供給タンク・循環タンク（図１０参照）につなげられている。そして、供給タンクに貯留されている液体は、供給ポート７１、共通液室１０、液導入部８、流体抵抗部７を経て、個別液室６へ供給される。
更に、個別液室６内の液体が圧電素子１２の駆動によりノズル４から吐出される一方で、吐出されずに個別液室６内に留まった液体の一部もしくは全ては流体抵抗部５１、循環流路５２、５３、循環共通液室５０、循環ポート８１を経て、循環タンクへと循環される。
なお、液体の循環は液体吐出ヘッドの動作時のみならず、動作休止時においても実施することができる。動作休止時に循環することによって、個別液室内の液体は常にリフレッシュされると共に、液体に含まれる成分の凝集や沈降を抑制できるので好ましい。
【００４８】
更に、本発明のように、インク内に沈降しやすい酸化チタン粒子を含む場合、インクの循環速度が遅いと、循環流路内にて粒子の沈降や固着が発生する場合がある。すると、循環流路内の抵抗が強くなるため、供給側圧力センサ又は循環側圧力センサでの検出値が小さくなる。その場合は、インクの循環速度を速めるよう制御することで、沈降部を解消させることができる。
具体的には、供給側圧力センサ又は循環側圧力センサでの検出値が、あらかじめ設定した下限目標値（一例として、正常時の圧力の半分未満）にまで低下した場合、あらかじめ設定した圧力変化率で目標圧力（正常時の圧力）にまで昇圧するように流量を制御する。検出値が前記目標圧力に到達した時点から予め定められた時間が経過するまでの間、この増加させた流量を維持する。これにより、沈降部を解消することができる。
【００４９】
次に、本発明に係る液体吐出装置の一例について図１３及び図１４を参照して説明する。図１３は液体吐出装置の要部平面説明図、図１４は液体吐出装置の要部側面説明図である。
この液体吐出装置は、シリアル型装置であり、主走査移動機構４９３によって、キャリッジ４０３は主走査方向に往復移動する。主走査移動機構４９３は、ガイド部材４０１、主走査モータ４０５、タイミングベルト４０８等を含む。ガイド部材４０１は、左右の側板４９１Ａ、４９１Ｂに架け渡されてキャリッジ４０３を移動可能に保持している。そして、主走査モータ４０５によって、駆動プーリ４０６と従動プーリ４０７間に架け渡したタイミングベルト４０８を介して、キャリッジ４０３は主走査方向に往復移動される。
このキャリッジ４０３には、本発明に係る液体吐出ヘッド４０４を搭載した液体吐出ユニット４４０を搭載している。液体吐出ユニット４４０の液体吐出ヘッド４０４は、例えば、イエロー（Ｙ）、シアン（Ｃ）、マゼンタ（Ｍ）、ブラック（Ｋ）の各色の液体を吐出する。また、液体吐出ヘッド４０４は、複数のノズルからなるノズル列を主走査方向と直交する副走査方向に配置し、吐出方向を下方に向けて装着している。
液体吐出ヘッド４０４の外部に貯留されている液体を液体吐出ヘッド４０４に供給するための供給・循環機構４９４により、液体が液体吐出ヘッド４０４内に供給・循環される。なお、本例において、供給・循環機構４９４は、供給タンク、循環タンク、コンプレッサ、真空ポンプ、送液ポンプ、レギュレータ（Ｒ）等で構成される。また、供給側圧力センサは、供給タンクと液体吐出ヘッドとの間であって、液体吐出ヘッドの供給ポート７１に繋がった供給流路側に接続されている。循環側圧力センサは、液体吐出ヘッドと循環タンクとの間であって、液体吐出ヘッドの循環ポート８１に繋がった循環流路側に接続されている。
この装置は、用紙４１０を搬送するための搬送機構４９５を備えている。搬送機構４９５は、搬送手段である搬送ベルト４１２、搬送ベルト４１２を駆動するための副走査モータ４１６を含む。
搬送ベルト４１２は用紙４１０を吸着して液体吐出ヘッド４０４に対向する位置で搬送する。この搬送ベルト４１２は、無端状ベルトであり、搬送ローラ４１３と、テンションローラ４１４との間に掛け渡されている。吸着は静電吸着、あるいは、エアー吸引などで行うことができる。
そして、搬送ベルト４１２は、副走査モータ４１６によってタイミングベルト４１７及びタイミングプーリ４１８を介して搬送ローラ４１３が回転駆動されることによって、副走査方向に周回移動する。
更に、キャリッジ４０３の主走査方向の一方側には搬送ベルト４１２の側方に液体吐出ヘッド４０４の維持回復を行う維持回復機構４２０が配置されている。
維持回復機構４２０は、例えば液体吐出ヘッド４０４のノズル面（ノズルが形成された面）をキャッピングするキャップ部材４２１、ノズル面を払拭するワイパ部材４２２などで構成されている。
主走査移動機構４９３、供給・循環機構４９４、維持回復機構４２０、搬送機構４９５は、側板４９１Ａ，４９１Ｂ、背板４９１Ｃを含む筐体に取り付けられている。
このように構成したこの装置においては、用紙４１０が搬送ベルト４１２上に給紙されて吸着され、搬送ベルト４１２の周回移動によって用紙４１０が副走査方向に搬送される。
そこで、キャリッジ４０３を主走査方向に移動させながら画像信号に応じて液体吐出ヘッド４０４を駆動することにより、停止している用紙４１０に液体を吐出して画像を形成する。
このように、この装置では、本発明に係る液体吐出ヘッドを備えているので、高画質画像を安定して形成することができる。
次に、本発明に係る液体吐出ユニットの他の例について図１５を参照して説明する。図１５は液体吐出ユニットの要部平面説明図である。
この液体吐出ユニットは、前記液体を吐出する装置を構成している部材のうち、側板４９１Ａ、４９１Ｂ及び背板４９１Ｃで構成される筐体部分と、主走査移動機構４９３と、キャリッジ４０３と、液体吐出ヘッド４０４で構成されている。
なお、この液体吐出ユニットの例えば側板４９１Ｂに、前述した維持回復機構４２０、及び供給・循環機構４９４の少なくともいずれかを更に取り付けた液体吐出ユニットを構成することもできる。
【００５０】
本発明において、「液体吐出ヘッド」とは、ノズルから液体を吐出・噴射する機能部品である。
吐出される液体は、ヘッドから吐出可能な粘度や表面張力を有するものであればよく、特に限定されないが、常温、常圧下において、又は加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００５１】
液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
「液体吐出ユニット」とは、液体吐出ヘッドに機能部品、機構が一体化したものであり、液体の吐出に関連する部品の集合体である。例えば、「液体吐出ユニット」は、供給・循環機構、キャリッジ、維持回復機構、主走査移動機構の構成の少なくとも一つを液体吐出ヘッドと組み合わせたものなどが含まれる。
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていてもよい。
例えば、液体吐出ユニットとして、液体吐出ヘッドと供給・循環機構が一体化されているものがある。また、チューブなどで互いに接続されて、液体吐出ヘッドと供給・循環機構が一体化されているものがある。ここで、これらの液体吐出ユニットの供給・循環機構と液体吐出ヘッドとの間にフィルタを含むユニットを追加することもできる。
また、液体吐出ユニットとして、液体吐出ヘッドとキャリッジが一体化されているものがある。
また、液体吐出ユニットとして、液体吐出ヘッドを走査移動機構の一部を構成するガイド部材に移動可能に保持させて、液体吐出ヘッドと走査移動機構が一体化されているものがある。
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
また、液体吐出ユニットとして、供給・循環機構若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。
主走査移動機構は、ガイド部材単体も含むものとする。また、供給機構は、チューブ単体、装填部単体も含むものする。
【００５２】
本発明において、「液体吐出装置」は、液体吐出ヘッド又は液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。
この「液体吐出装置」は、液体が付着可能なものの給送、搬送、排紙に係わる手段、その他、前処理装置、後処理装置なども含むことができる。
例えば、「液体吐出装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
また、「液体吐出装置」は、吐出された液滴によって文字、図形等の有意な画像が可視化されるものに限定されるものではない。例えば、それ自体意味を持たないパターン等を形成するもの、三次元像を造形するものも含まれる。
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの記録媒体、電子基板、圧電素子などの電子部品、粉体層（粉末層）、臓器モデル、検査用セルなどの媒体であり、特に限定しない限り、液体が付着するすべてのものが含まれる。
上記「液体が付着可能なもの」の材質は、紙、糸、繊維、布帛、皮革、金属、プラスチック、ガラス、木材、セラミックスなど液体が一時的でも付着可能であればよい。
また、「液体」は、ヘッドから吐出可能な粘度や表面張力を有するものであればよく、特に限定されないが、常温、常圧下において、又は加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
また、「液体吐出装置」としては他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の粒子を造粒する噴射造粒装置などがある。
また、本発明の用語における、画像形成、記録、印字、印写、印刷、造形等はいずれも同義語とする。
【実施例】
【００５３】
以下、本発明の実施例について説明するが、本発明は下記実施例に何ら限定されるものではない。
【００５４】
（酸化チタン粒子分散液の調製例１）
−酸化チタン粒子分散液（Ａ）の調製−
大阪有機化学株式会社製のフェノキシエチルアクリレート１４質量部、ルーブリゾール社製高分子顔料分散剤「ソルスパーズ  ２４０００ＧＲ」０．６質量部、味の素ファインテック株式会社製の高分子顔料分散剤「アジスパーＰＢ８８１」０．４質量部、酸化チタン（「チタニックスＪＲ−３０１」、テイカ社製、シリカ存在量３質量％、アルミナ存在量１質量％）３５．０質量部を添加し、撹拌機で１時間撹拌混合した後、ビーズミルで２時間撹拌処理し、酸化チタン粒子分散液（Ａ）を調製した（酸化チタンの固形分濃度７０質量％）。
【００５５】
（酸化チタン分散液の調製例２）
−酸化チタン粒子分散液（Ｂ）の調製−
酸化チタン粒子分散液の調製例１において、酸化チタン（「チタニックスＪＲ−３０１」、テイカ社製、シリカ存在量３質量％、アルミナ存在量１質量％）を、酸化チタン（チタン工業株式会社製、「ＫＲ−３８０）に変えた以外は、酸化チタン粒子分散液の調製例１と同様にして、酸化チタン粒子分散液（Ｂ）を調製した（酸化チタンの固形分濃度７０質量％）。
【００５６】
（酸化チタン粒子分散液の調製例３）
−酸化チタン粒子分散液（Ｃ）の調製−
酸化チタン粒子分散液の調製例１において、酸化チタン（「チタニックスＪＲ−３０１」、テイカ社製、シリカ存在量３質量％、アルミナ存在量１質量％）を、酸化チタン（堺化学工業株式会社製、「Ｒ−４２」）に変えた以外は、酸化チタン分散液の調製例１と同様にして、酸化チタン粒子分散液（Ｃ）を調製した（酸化チタンの固形分濃度７０質量％）。
【００５７】
（実施例１〜８及び比較例１〜５）
表１〜表３に示す材料を、順次撹拌しながら添加した後、３時間撹拌して、実施例１〜８及び比較例１〜５の白色硬化型組成物を調製した。
次に、実施例１〜８及び比較例１〜４の白色硬化型組成物については、図４から図１２で示した循環機構を有する液体吐出ヘッド、及び微駆動機構を有する図１３のインクジェット吐出装置を用い、シングルパス印刷方式にて平均厚みが１０μｍになるようにポリカーボネート基材（三菱エンジニアリングプラスチックス株式会社製、ユーピロン１００ＦＥ２０００マスキング、厚み１００μｍ）上に吐出した。
比較例５の白色硬化型組成物については、ＧＥＮ５ヘッド（リコープリンティングシステムズ株式会社製）搭載のインクジェット吐出装置を用い、シングルパス印刷方式にて平均厚みが１０μｍになるようにポリカーボネート基材（三菱エンジニアリングプラスチックス株式会社製、ユーピロン１００ＦＥ２０００マスキング、厚み１００μｍ）上に吐出した。
なお、いずれも吐出の直後、フュージョンシステムズジャパン社製ＬＥＤＵＶ照射機ＬＨ６により、波長３９５ｎｍの長波長域において積算光量１，０００ｍＪ／ｃｍ２の活性エネルギー線照射を行い、硬化物を得た。
【００５８】
次に、得られた各白色硬化型組成物及び各硬化物について、以下のようにして、諸特性を評価した。結果を表１〜表４に示した。
【００５９】
＜体積平均粒子径の測定＞
得られた各白色硬化型組成物について、酸化チタン粒子の体積平均粒子径をマイクロトラック社製粒度分布測定装置ＵＰＡ−ＥＸ１５０により測定した。なお、各白色硬化型組成物は５００倍にフェノキシエチルアクリレートで希釈して測定した。
【００６０】
＜粘度の測定＞
粘度は、東機産業株式会社製コーンプレート型回転粘度計ＶＩＳＣＯＭＥＴＥＲ  ＴＶＥ−２２Ｌにより、コーンロータ（１°３４’×Ｒ２４）を使用し、回転数５０ｒｐｍ、恒温循環水の温度を２５℃で測定した。なお、循環水の温度調整にはＶＩＳＣＯＭＡＴＥ  ＶＭ−１５０ＩＩＩを使用した。
【００６１】
＜隠蔽性＞
作製した前記塗膜について、反射型カラー測色計Ｘ−ｒｉｔｅ９３９（Ｘ−ｒｉｔｅ社製）で隠蔽性を評価した。
具体的には、ＪＩＳ  Ｋ  ５６００＿４＿１ｎに準じて、隠蔽率を求め、以下の基準で隠蔽性を評価した。
［評価基準］
◎：隠蔽率が０．１５未満
○：隠蔽率が０．１５以上０．１８未満
△：隠蔽率が０．１８以上０．２未満
×：隠蔽率が０．２以上
【００６２】
＜鉛筆硬度法＞
作製した各硬化物について、鉛筆硬度試験方法（ＪＩＳ  Ｋ５６００−５−４引っかき硬度（鉛筆法））に準じて、鉛筆硬度の評価を実施し、下記基準で評価した。
［評価基準］
◎：硬度がＨＢ以上
○：Ｂ
△：２Ｂ
×：３Ｂ以下
【００６３】
＜硬化性＞
実施例１〜８及び比較例１〜４で得られた各白色硬化型組成物をＧＥＮ５ヘッド（リコープリンティングシステムズ株式会社製）搭載のインクジェット吐出装置により、膜厚１２μｍになるように白色硬化型組成物をシングルパス印刷方式にてポリカーボネート基材（三菱エンジニアリングプラスチックス株式会社製、ユーピロン１００ＦＥ２０００マスキング、厚み１００μｍ）に塗布し、厚み約１２μｍのベタ状の塗膜に対して、フュージョンシステムズジャパン社製ＬＥＤＵＶ照射機ＬＨ６により、波長３９５ｎｍの長波長域において積算光量５００ｍＪ／ｃｍ２の活性エネルギー線照射を行い、塗膜を硬化させて硬化物を得た。
比較例５の白色硬化型組成物については、ＧＥＮ５ヘッド（リコープリンティングシステムズ株式会社製）搭載のインクジェット吐出装置を用い、シングルパス印刷方式にてワンパスでポリカーボネート基材に塗布し、厚み約１２μｍのベタ状の塗膜に対して、フュージョンシステムズジャパン社製ＬＥＤＵＶ照射機ＬＨ６により、波長３９５ｎｍの長波長域において積算光量５００ｍＪ／ｃｍ２の活性エネルギー線照射を行い、塗膜を硬化させて硬化物を得た。その後、得られた塗膜表面を、綿棒を用いた触診にて、以下の基準で評価した。
［評価基準］
◎：塗膜表面に傷が付かない
○：塗膜表面に傷は付かないが、僅かなべとつき感があるが、実用上問題ないレベル
△：塗膜表面に僅かに傷が付き、べとつき感がある
×：塗膜表面に傷が付き、硬化膜の一部が手に転写される。
【００６４】
＜密着性＞
得られた硬化物をＪＩＳ  Ｋ５４００の碁盤目試験（旧規格）に準じて、密着性を測定し、下記の基準で評価した。
なお、密着性の数値は、１００個にカットした碁盤目部分のうち剥がれが一箇所もない状態を１００とするものであり、密着性が８０とは、剥がれていない部分の面積が８０％の状態を意味する。
［評価基準］
◎：密着性が１００かつカットした線上にもほとんど剥れがない。
○：密着性が９８以上、又はカットした線上に僅かに剥れが生じるが、実用上問題がないレベル
△：密着性が５０以上、９８未満
×：密着性が５０未満
＜吐出安定性＞
実施例１〜８及び比較例１〜４の白色硬化型組成物については、図４から図１２で示した循環機構を有する液体吐出ヘッド、及び微駆動機構を有する図１３のインクジェット吐出装置を用い、シングルパス印刷方式にて６００ｄｐｉの解像度で連続１００枚印字を行い、吐出乱れや不吐出具合を下記の基準で評価した。
比較例５の白色硬化型組成物についても、ＧＥＮ５ヘッド（リコープリンティングシステムズ株式会社製）搭載のインクジェット吐出装置を用い、シングルパス印刷方式にてワンパスにて６００ｄｐｉの解像度で連続１００枚印字を行い、吐出乱れや不吐出具合を下記の基準で評価した。
［評価基準］
◎：吐出乱れや不吐出は全くみられない
○：１０ノズル以下の吐出乱れ、不吐出がある
△：３０ノズル以下の吐出乱れ、不吐出がある
×：５０ノズル以上の吐出乱れ、不吐出がある
【００６５】
【表１】
2019155858.tif 000003
【００６６】
【表２】
2019155858.tif 000004
【００６７】
【表３】
2019155858.tif 000005
【００６８】
【表４】
2019155858.tif 000006
【００６９】
表１〜表４の実施例及び比較例で用いた材料は次のとおりである。
−単官能モノマー−
・イソボルニルアクリレート：ＩＢＸＡ（大阪有機工業株式会社製）、表面張力３０ｍＮ／ｍ
・環状トリメチロールプロパンホルマールアクリレート：ＣＴＦＡ（大阪有機工業株式会社製）、表面張力３９．７ｍＮ／ｍ
・アクリロイルモルホリン：ＡＣＭＯ、興人株式会社製、表面張力４４．６１ｍＮ／ｍ
・フェノキシエチルアクリレート：ＰＥＡ（大阪有機工業株式会社製）、表面張力３８．９ｍＮ／ｍ
・ＳＲ４２０ＮＳ（サートマー社製、３，３，５−トリメチルシクロヘキサノールアクリレート）、表面張力２７．３ｍＮ／ｍ
−多官能モノマー−
・ジペンタエリスリトールヘキサアクリレート：ＤＰＨＡ（新中村化学工業株式会社製）
−オリゴマー−
・ＣＮ９６６（サートマー社製、ウレタンアクリレート）、表面張力３４ｍＮ／ｍ
なお、各モノマーの表面張力は、ＤＹ−５００（協和界面科学株式会社製）によるプレート法により２５℃で測定した値である。
−重合開始剤−
・ビス(２,４,６-トリメチルベンゾイル)-フェニルフォスフィンオキサイド：ＩＲＧＡＣＵＲＥ  ８１９（ＢＡＳＦ社製）
・２，４，６−トリメチルベンゾイルジフェニルフォスフィンオキサイド：ＩＲＧＡＣＵＲＥ  ＴＰＯ（ＢＡＳＦ社製）
・２，４−ジエチルチオキサントン：ＫＡＹＡＣＵＲＥ−ＤＥＴＸ（大同化成株式会社製）
・１−ヒドロキシーシクロヘキシルーフェニルーケトン：ＩＲＧＡＣＵＲＥ  １８４（ＢＡＳＦ社製）
−増感剤−
・ＵＶＳ−５８１（川崎化成工業株式会社製）
・ＥＡＢ−ＳＳ（大同化成工業株式会社製）
−重合禁止剤−
・４−メトキシフェノール：メトキノン（精工化学株式会社製）
−界面活性剤−
・ポリエーテルマクロマー変性アクリレート：ＢＹＫ３５６０（ＢＹＫ社製）
・ポリエーテル変性のポリジメチルシロキサン：ＢＹＫ３５１０（ＢＹＫ社製）
【００７０】
本発明の態様としては、例えば、以下のとおりである。
＜１＞  重合性化合物、及び酸化チタンを含有する白色硬化型組成物と、
前記白色硬化型組成物が循環する循環流路を有する個別液室と、
前記個別液室と連通し液滴を吐出するノズルと、
を有する液体吐出ヘッドを、備え、
前記酸化チタンの含有量が２０質量％以上５０質量％以下であり、前記酸化チタンの体積平均粒子径が３００ｎｍ以上６００ｎｍ以下であることを特徴とする液体吐出装置である。
＜２＞  前記重合性化合物として、表面張力が２８ｍＮ／ｍ以下である重合性化合物を少なくとも１種含有し、かつ前記表面張力が２８ｍＮ／ｍ以下である重合性化合物の含有量が０．５質量％以上３０質量％である前記＜１＞に記載の液体吐出装置である。
＜３＞  前記白色硬化型組成物が更に重合開始剤を含有し、前記重合開始剤がビスアシルフォスフィンオキサイド化合物及びモノアシルフォスフィンオキサイド化合物から選択される少なくとも１種を含む前記＜１＞から＜２＞のいずれかに記載の液体吐出装置である。
＜４＞  前記白色硬化型組成物が、増感剤としてアントラセン構造を有する化合物を含む前記＜３＞に記載の液体吐出装置である。
＜５＞  前記白色硬化型組成物が更に界面活性剤を含有し、前記界面活性剤がポリエーテルマクロマー変性アクリレートを含む前記＜１＞から＜４＞のいずれかに記載の液体吐出装置である。
＜６＞  前記液体吐出ヘッドに白色硬化型組成物の圧力を検出する圧力センサと、
前記白色硬化型組成物を循環させる循環速度を制御する循環速度制御部と、を有し、
所望の圧力になるように循環速度を制御する前記＜１＞から＜５＞のいずれかに記載の液体吐出装置である。
＜７＞  前記循環速度制御部は、前記圧力センサの検出値が前記所望の圧力より小さい場合は、循環速度を速くする前記＜６＞に記載の液体吐出装置である。
＜８＞  前記液体吐出ヘッドが液滴を吐出するピエゾ素子を有し、前記圧力センサと前記ピエゾ素子が一体的に形成されている前記＜６＞から＜７＞のいずれかに記載の液体吐出装置である。
＜９＞  前記ピエゾ素子が吐出しないレベルで前記白色硬化型組成物の吐出方向に負荷をかけて検出する前記＜８＞に記載の液体吐出装置である。
＜１０＞  前記液体吐出ヘッドが吐出しない場合も前記圧力センサの検出値により循環速度を制御する前記＜９＞に記載の液体吐出装置である。
＜１１＞  重合性化合物、及び酸化チタンを含有する白色硬化型組成物を個別液室で循環させながら液体吐出ヘッドのノズルから吐出する吐出工程を含み、
前記酸化チタンの含有量が２０質量％以上５０質量％以下であり、前記酸化チタンの体積平均粒子径が３００ｎｍ以上６００ｎｍ以下であることを特徴とする液体吐出方法である。
＜１２＞  前記重合性化合物として、表面張力が２８ｍＮ／ｍ以下である重合性化合物を少なくとも１種含有し、かつ前記表面張力が２８ｍＮ／ｍ以下である重合性化合物の含有量が０．５質量％以上３０質量％である前記＜１１＞に記載の液体吐出方法である。
＜１３＞  前記白色硬化型組成物が更に重合開始剤を含有し、前記重合開始剤がビスアシルフォスフィンオキサイド化合物及びモノアシルフォスフィンオキサイド化合物から選択される少なくとも１種を含む前記＜１１＞から＜１２＞のいずれかに記載の液体吐出方法である。
＜１４＞  前記白色硬化型組成物が、増感剤としてアントラセン構造を有する化合物を含む前記＜１３＞に記載の液体吐出方法である。
＜１５＞  前記白色硬化型組成物が更に界面活性剤を含有し、前記界面活性剤がポリエーテルマクロマー変性アクリレートを含む前記＜１１＞から＜１４＞のいずれかに記載の液体吐出方法である。
＜１６＞  前記白色硬化型組成物が活性エネルギー線の照射により重合する白色活性エネルギー線硬化型組成物であり、前記活性エネルギー線の照射源がＬＥＤ光源である前記＜１１＞から＜１５＞のいずれかに記載の液体吐出方法である。
＜１７＞  重合性化合物、及び酸化チタンを含有する白色硬化型組成物であって、
前記酸化チタンの含有量が２０質量％以上５０質量％以下であり、前記酸化チタンの体積平均粒子径が３００ｎｍ以上６００ｎｍ以下であることを特徴とする白色硬化型組成物である。
＜１８＞  前記重合性化合物として表面張力が２８ｍＮ／ｍ以下である重合性化合物を少なくとも１種含有し、かつ前記表面張力が２８ｍＮ／ｍ以下である重合性化合物の含有量が０．５質量％以上３０質量％である前記＜１７＞に記載の白色硬化型組成物である。
＜１９＞  更に重合開始剤を含有し、前記重合開始剤がビスアシルフォスフィンオキサイド化合物及びモノアシルフォスフィンオキサイド化合物から選択される少なくとも１種を含む前記＜１７＞から＜１８＞のいずれかに記載の白色硬化型組成物である。
＜２０＞  増感剤としてアントラセン構造を有する化合物を含有する前記＜１９＞に記載の白色硬化型組成物である。
＜２１＞  更に界面活性剤を含有し、前記界面活性剤がポリエーテルマクロマー変性アクリレートを含む前記＜１７＞から＜２０＞のいずれかに記載の白色硬化型組成物である。
＜２２＞  前記＜１７＞から＜２１＞のいずれかに記載の白色硬化型組成物からなることを特徴とする白色硬化型インクである。
＜２３＞  前記＜２２＞に記載の白色硬化型インクを容器中に収容してなることを特徴とする収容容器である。
【００７１】
前記＜１＞から＜１０＞のいずれかに記載の液体吐出装置、前記＜１１＞から＜１６＞のいずれかに記載の液体吐出方法、前記＜１７＞から＜２１＞のいずれかに記載の白色硬化型組成物、前記＜２２＞に記載の白色硬化型インク、及び前記＜２３＞に記載の収容容器によると、従来における諸問題を解決し、本発明の目的を達成することができる。
【先行技術文献】
【特許文献】
【００７２】
【特許文献１】特許第４７９９９８７号公報
【特許文献２】特許第４８０７８１６号公報
【特許文献３】特開２００７−９９８３３号公報
【図１】
2019155858.tif 000007
【図２】
2019155858.tif 000008
【図３】
2019155858.tif 000009
【図４】
2019155858.tif 000010
【図５】
2019155858.tif 000011
【図６】
2019155858.tif 000012
【図７】
2019155858.tif 000013
【図８Ａ】
2019155858.tif 000014
【図８Ｂ】
2019155858.tif 000015
【図８Ｃ】
2019155858.tif 000016
【図８Ｄ】
2019155858.tif 000017
【図８Ｅ】
2019155858.tif 000018
【図８Ｆ】
2019155858.tif 000019
【図９Ａ】
2019155858.tif 000020
【図９Ｂ】
2019155858.tif 000021
【図１０】
2019155858.tif 000022
【図１１】
2019155858.tif 000023
【図１２】
2019155858.tif 000024
【図１３】
2019155858.tif 000025
【図１４】
2019155858.tif 000026
【図１５】
2019155858.tif 000027